(57)【要約】【課題】色調制御が容易で、相溶性が良く、且つ、簡便に製造できる白色発光性材料およびその製造方法を提供する。【解決手段】３８０〜５００ｎｍの波長領域にフォトルミネセンスの発光ピークを有する青色発光性共役高分子化合物と、上記青色発光性共役高分子化合物の発光波長と部分的に重なる吸収波長を有する緑色発光性共役高分子化合物と、上記緑色発光性共役高分子化合物の発光波長と部分的に重なる吸収波長を有する赤色発光性共役高分子化合物とを含む共役高分子化合物混合溶液に、貧溶媒を添加して白色発光性共役高分子複合材料を得る。【選択図】なし【特許請求の範囲】
【請求項１】
３８０〜５００ｎｍの波長領域にフォトルミネセンスの発光ピークを有する青色発光性共役高分子化合物と、
上記青色発光性共役高分子化合物の発光波長と部分的に重なる吸収波長を有する緑色発光性共役高分子化合物と、
上記緑色発光性共役高分子化合物の発光波長と部分的に重なる吸収波長を有する赤色発光性共役高分子化合物と、
を含む共役高分子化合物混合溶液に、
上記青色発光性共役高分子化合物、上記緑色発光性共役高分子化合物及び上記赤色発光性共役高分子化合物に対する貧溶媒を添加して得られる凝集体を含むことを特徴とする白色発光性共役高分子複合材料。
【請求項２】
上記緑色発光性共役高分子化合物は、４７０〜６００ｎｍの波長領域にフォトルミネセンスの発光ピークを有することを特徴とする請求項１に記載の白色発光性共役高分子複合材料。
【請求項３】
上記赤色発光性共役高分子化合物は、５２０〜７５０ｎｍの波長領域にフォトルミネセンスの発光ピークを有することを特徴とする請求項１または２に記載の白色発光性共役高分子複合材料。
【請求項４】
上記緑色発光性共役高分子化合物は、フォトルミネセンスの吸収波長が３６０〜５２０ｎｍの波長領域に含まれることを特徴とする請求項１〜３のいずれか１項に記載の白色発光性共役高分子複合材料。
【請求項５】
上記赤色発光性共役高分子化合物は、フォトルミネセンスの吸収波長が３７０〜６１０ｎｍの波長領域に含まれることを特徴とする請求項１〜４のいずれか１項に記載の白色発光性共役高分子複合材料。
【請求項６】
上記青色発光性共役高分子化合物に対する上記緑色発光性共役高分子化合物の割合は、１〜１２０モル％であり、
上記青色発光性共役高分子化合物に対する上記赤色発光性共役高分子化合物の割合は、０．０００３〜１モル％であることを特徴とする請求項１〜５のいずれか１項に記載の白色発光性共役高分子複合材料。
【請求項７】
上記共役高分子化合物混合溶液に対し、上記貧溶媒を５０〜２５０体積％添加して得られる凝集体を含む請求項１〜６のいずれか１項に記載の白色発光性共役高分子複合材料。
【請求項８】
上記青色発光性共役高分子化合物は、下記一般式（１）
【化１】
2011153269.tif 000009
（一般式（１）中、Ｒ１及びＲ２はそれぞれ独立して、炭素数４〜１８のアルキル基を示し、ｎは１０〜１０００の整数を示す。）
で表される構造を有することを特徴とする請求項１〜７のいずれか１項に記載の白色発光性共役高分子複合材料。
【請求項９】
上記緑色発光性共役高分子化合物は、下記一般式（２）
【化２】
2011153269.tif 000010
（一般式（２）中、Ｒ３及びＲ４はそれぞれ独立して、炭素数４〜１８のアルキル基を示し、ｎは１０〜１０００の整数を示す。）
で表される構造を有することを特徴とする請求項１〜８のいずれか１項に記載の白色発光性共役高分子複合材料。
【請求項１０】
上記赤色発光性共役高分子化合物は、下記一般式（３）
【化３】
2011153269.tif 000011
（一般式（３）中、Ｒ５及びＲ６はそれぞれ独立して、炭素数１〜１８のアルキル基を示し、ｎは１０〜１０００の整数を示す。）
で表される構造を有することを特徴とする請求項１〜９のいずれか１項に記載の白色発光性共役高分子複合材料。
【請求項１１】
３８０〜５００ｎｍの波長領域にフォトルミネセンスの発光ピークを有する青色発光性共役高分子化合物と、
上記青色発光性共役高分子化合物の発光波長と部分的に重なる吸収波長を有する緑色発光性共役高分子化合物と、
上記緑色発光性共役高分子化合物の発光波長と部分的に重なる吸収波長を有する赤色発光性共役高分子化合物と、
を含む共役高分子化合物混合溶液を調製する混合溶液調製工程と、
当該共役高分子化合物混合溶液に貧溶媒を添加して白色発光性共役高分子複合材料を、凝集体として得る貧溶媒添加工程と、
を含むことを特徴とする白色発光性共役高分子複合材料の製造方法。
【発明の詳細な説明】
【技術分野】
【０００１】
本発明は、白色発光性高分子複合材料およびその製造方法に関するものである。
【背景技術】
【０００２】
白色発光性材料については、液晶ディスプレイのバックライトや照明装置等への利用拡大が期待されることから、近年活発に開発が行われている。
【０００３】
中でも有機系の白色発光性材料は、無機系の白色発光性材料に比べ、ディスプレイの薄膜化や軽量化が可能である点、高効率な発光による省エネ対策に寄与することができる点、機能性の付与が容易である点等において優れている。さらに、有機高分子系の白色発光性材料は、溶液の塗布により大型の素子が作製できることから、大画面フラットパネルディスプレイへの応用が期待される。
【０００４】
かかる有機高分子系の白色発光性材料としては、青色発光性高分子化合物に、緑色発光性の構造単位及び赤色発光性の構造単位が組み込まれた共重合体を用いるのが主流である（例えば、非特許文献１等参照）。
【０００５】
また、有機高分子系の白色発光性材料を実現する他の技術として、フェルスター型のエネルギー移動を利用するポリマーブレンドが報告されている（例えば、非特許文献２等参照）。非特許文献２では、ポリ（９−ビニルカルバゾール）（ＰＶＫ）、ポリ（９,９´−ジヘキシルフルオレン−２,７−ジビニレン−ｍ−フェニレンビニレン−ｓｔａｔ−ｐ−フェニレンビニレン）（ＣＰＤＨＦＰＶ）、及びポリ[２−メトキシ−５−（２´−エチル−ヘキシロキシ）−１,４−フェニレンビニレン]（ＭＥＨ−ＰＰＶ）を、重量比で１９：１：１の割合で溶解した溶液をＩＴＯ−被覆ガラス基板にスピンキャストして得られたＬＥＤから白色発光が得られることが報告されている。かかるポリマーブレンドでは、ＰＶＫからのエネルギー移動により青色発光が発現されると同時に、ＰＶＫ及びＣＰＤＨＦＰＶとＭＥＨ−ＰＰＶとの低い混和性により部分的なフェルスター型エネルギー移動が起こっていることが記載されている。
【先行技術文献】
【非特許文献】
【０００６】
【非特許文献１】Lixiang, W. et al. Macromolecules., 2008, 41, 1162-1167
【非特許文献２】Y.C.Kim. et al. Synth.Met. 2001, 122, 437-441
【発明の概要】
【発明が解決しようとする課題】
【０００７】
しかしながら、色調制御が容易で、相溶性が良く、且つ、簡便に製造できる白色発光性材料は未だ得られていない。
【０００８】
すなわち、青色発光性高分子化合物に、緑色発光性の構造単位及び赤色発光性の構造単位が組み込まれた共重合体は単一化合物であるという利点はあるが、その製造は、メタ位、パラ位等の結合位置や組成の制御が困難である。そのため、多段階で精密な合成手法の確立が求められ、精密設計された高純度かつ高価な触媒や合成条件の最適化が必要である。また、組成を精密に制御することができないため、色調制御が困難である。
【０００９】
また、非特許文献２に記載の、フェルスター型のエネルギー移動を利用するポリマーブレンドでは、ＰＶＫ及びＣＰＤＨＦＰＶとＭＥＨ−ＰＰＶとの混和性が低いため、相分離が起こっている。そのため、エネルギー移動は、フェルスターの有効半径内で、相の境界をまたいで部分的に起こっており、これにより２つの色が同時に発光して白色発光が実現されている。しかしながら、かかる方法では、各ポリマーの構造が少しでも変わると、相分離の構造が変化するため、ポリマーの選択や組成により相分離を制御するのが非常に困難である。さらに、製造ロットごとの共重合体（コポリマー、ターポリマー）の構造や分子量のばらつきにより、相分離構造の制御性が悪くなるという欠点がある。
【００１０】
入手容易で安価な単独重合体（ホモポリマー）からなる発光性高分子化合物から、白色発光性材料が簡便に構築できたならば産業上大きな利点をもたらす。
【００１１】
また、非特許文献２に記載の、フェルスター型のエネルギー移動を利用するポリマーブレンドでは、相分離が起こっているため、ポリマー同士がフェルスターの有効半径内に存在する割合が限られる。そのため、エネルギー移動の効率が悪いという問題点がある。
【００１２】
本発明は、上記問題点に鑑みてなされたものであり、その目的は、色調制御が容易で、相溶性が良く、且つ、簡便に製造できる白色発光性材料およびその製造方法を提供することにある。
【課題を解決するための手段】
【００１３】
本発明に係る白色発光性共役高分子複合材料は、上記課題を解決するために、３８０〜５００ｎｍの波長領域にフォトルミネセンスの発光ピークを有する青色発光性共役高分子化合物と、上記青色発光性共役高分子化合物の発光波長と部分的に重なる吸収波長を有する緑色発光性共役高分子化合物と、上記緑色発光性共役高分子化合物の発光波長と部分的に重なる吸収波長を有する赤色発光性共役高分子化合物と、を含む共役高分子化合物混合溶液に、上記青色発光性共役高分子化合物、上記緑色発光性共役高分子化合物及び上記赤色発光性共役高分子化合物に対する貧溶媒を添加して得られる凝集体を含むことを特徴としている。
【００１４】
上記の構成によれば、入手容易で安価な発光性高分子化合物から、白色発光性材料が簡便に構築できるとともに、色調制御が容易で、相溶性が良い白色発光性材料を実現することができる。
【００１５】
本発明に係る白色発光性共役高分子複合材料では、上記緑色発光性共役高分子化合物は、４７０〜６００ｎｍの波長領域にフォトルミネセンスの発光ピークを有することが好ましい。
【００１６】
上記の構成によれば、青色、緑色及び赤色がさらにバランスよく発光して白色発光が実現されるというさらなる効果を奏する。
【００１７】
本発明に係る白色発光性共役高分子複合材料では、上記赤色発光性共役高分子化合物は、５２０〜７５０ｎｍの波長領域にフォトルミネセンスの発光ピークを有することが好ましい。
【００１８】
上記の構成によれば、青色、緑色及び赤色がさらにバランスよく発光して白色発光が実現されるというさらなる効果を奏する。
【００１９】
本発明に係る白色発光性共役高分子複合材料では、上記緑色発光性共役高分子化合物は、フォトルミネセンスの吸収波長が３６０〜５２０ｎｍの波長領域に含まれることが好ましい。
【００２０】
上記の構成によれば、上記緑色発光性共役高分子化合物は上記青色発光性共役高分子化合物の青色発光のエネルギーを吸収して、緑色の発光が起こる。
【００２１】
本発明に係る白色発光性共役高分子複合材料では、上記赤色発光性共役高分子化合物は、フォトルミネセンスの吸収波長が３７０〜６１０ｎｍの波長領域に含まれることが好ましい。
【００２２】
上記の構成によれば、上記赤色発光性共役高分子化合物は上記緑又は青色発光性共役高分子化合物の発光のエネルギーを吸収して、赤色の発光が起こる。
【００２３】
本発明に係る白色発光性共役高分子複合材料では、上記青色発光性共役高分子化合物に対する上記緑色発光性共役高分子化合物の割合は、１〜１２０モル％であり、上記青色発光性共役高分子化合物に対する上記赤色発光性共役高分子化合物の割合は、０．０００３〜１モル％であることが好ましい。
【００２４】
上記の構成によれば、青色、緑色及び赤色がさらにバランスよく発光して白色発光が実現されるというさらなる効果を奏する。
【００２５】
本発明に係る白色発光性共役高分子複合材料は、上記共役高分子化合物混合溶液に対し、上記貧溶媒を５０〜２５０体積％添加して得られる凝集体を含むことが好ましい。
【００２６】
上記の構成によれば、さらに好適に凝集体を得ることができるというさらなる効果を奏する。
【００２７】
本発明に係る白色発光性共役高分子複合材料では、上記青色発光性共役高分子化合物は、下記一般式（１）
【００２８】
【化１】
2011153269.tif 000002
【００２９】
（一般式（１）中、Ｒ１及びＲ２はそれぞれ独立して、炭素数４〜１８のアルキル基を示し、ｎは１０〜１０００の整数を示す。）で表される構造を有することが好ましい。
【００３０】
本発明に係る白色発光性共役高分子複合材料では、上記緑色発光性共役高分子化合物は、下記一般式（２）
【００３１】
【化２】
2011153269.tif 000003
【００３２】
（一般式（２）中、Ｒ３及びＲ４はそれぞれ独立して、炭素数４〜１８のアルキル基を示し、ｎは１０〜１０００の整数を示す。）で表される構造を有することが好ましい。
【００３３】
本発明に係る白色発光性共役高分子複合材料では、上記赤色発光性共役高分子化合物は、下記一般式（３）
【００３４】
【化３】
2011153269.tif 000004
【００３５】
（一般式（３）中、Ｒ５及びＲ６はそれぞれ独立して、炭素数１〜１８のアルキル基を示し、ｎは１０〜１０００の整数を示す。）で表される構造を有することが好ましい。
【００３６】
本発明に係る白色発光性共役高分子複合材料の製造方法は、３８０〜５００ｎｍの波長領域にフォトルミネセンスの発光ピークを有する青色発光性共役高分子化合物と、上記青色発光性共役高分子化合物の発光波長と部分的に重なる吸収波長を有する緑色発光性共役高分子化合物と、上記緑色発光性共役高分子化合物の発光波長と部分的に重なる吸収波長を有する赤色発光性共役高分子化合物と、を含む共役高分子化合物混合溶液を調製する混合溶液調製工程と、当該共役高分子化合物混合溶液に貧溶媒を添加して白色発光性共役高分子複合材料を、凝集体として得る貧溶媒添加工程と、を含むことを特徴としている。
【００３７】
上記の構成によれば、入手容易で安価な発光性高分子化合物から、白色発光性材料が簡便に構築できるとともに、色調制御が容易で、相溶性が良い白色発光性材料を実現することができる。
【発明の効果】
【００３８】
本発明に係る白色発光性共役高分子複合材料は、以上のように、３８０〜５００ｎｍの波長領域にフォトルミネセンスの発光ピークを有する青色発光性共役高分子化合物と、上記青色発光性共役高分子化合物の発光波長と部分的に重なる吸収波長を有する緑色発光性共役高分子化合物と、上記緑色発光性共役高分子化合物の発光波長と部分的に重なる吸収波長を有する赤色発光性共役高分子化合物と、を含む共役高分子化合物混合溶液に、上記青色発光性共役高分子化合物、上記緑色発光性共役高分子化合物及び上記赤色発光性共役高分子化合物に対する貧溶媒を添加して得られる凝集体を含む構成を備えているので、入手容易で安価な発光性高分子化合物から、白色発光性材料が簡便に構築できるとともに、色調制御が容易で、相溶性が良い白色発光性材料を実現することができるという効果を奏する。
【００３９】
また、本発明に係る白色発光性共役高分子複合材料の製造方法は、以上のように、３８０〜５００ｎｍの波長領域にフォトルミネセンスの発光ピークを有する青色発光性共役高分子化合物と、上記青色発光性共役高分子化合物の発光波長と部分的に重なる吸収波長を有する緑色発光性共役高分子化合物と、上記緑色発光性共役高分子化合物の発光波長と部分的に重なる吸収波長を有する赤色発光性共役高分子化合物と、を含む共役高分子化合物混合溶液を調製する混合溶液調製工程と、当該共役高分子化合物混合溶液に貧溶媒を添加して白色発光性共役高分子複合材料を、凝集体として得る貧溶媒添加工程と、を含む構成を備えているので、入手容易で安価な発光性高分子化合物から、白色発光性材料が簡便に構築できるとともに、色調制御が容易で、相溶性が良い白色発光性材料を実現することができるという効果を奏する。
【図面の簡単な説明】
【００４０】
【図１】本発明で用いられる青色発光性共役高分子化合物、緑色発光性共役高分子化合物及び赤色発光性共役高分子化合物の紫外可視吸収スペクトルとフォトルミネセンス（ＰＬ）スペクトルを示す図である。
【図２】本発明の実施例において用いられた青色発光性共役高分子化合物、緑色発光性共役高分子化合物及び赤色発光性共役高分子化合物の一例を示す図である。
【図３】本発明の実施例において得られた白色発光性高分子複合材料のフォトルミネセンス（ＰＬ）スペクトルを示す図である。
【図４】本発明の実施例において得られた白色発光性高分子複合材料を蛍光顕微鏡で観察した結果を示す図である。
【図５】本発明の実施例において得られた白色発光性高分子複合材料の蛍光スペクトルを示す図である。
【発明を実施するための形態】
【００４１】
本発明の一実施形態について図１ないし図５に基づいて説明すると以下の通りである。なお、本明細書では、範囲を示す「Ａ〜Ｂ」は、特に断りのない限り、Ａ以上Ｂ以下であることを示す。
【００４２】
（Ｉ）白色発光性共役高分子複合材料
本発明者らは、上記課題を解決するために鋭意検討した結果、第１の発光性共役高分子化合物の発光波長と、第２の発光性共役高分子化合物の吸収波長とが重なる２種類の発光性共役高分子化合物を溶解した溶液中では、殆どエネルギー移動が起こらない場合でも、当該溶液にこれらの発光性共役高分子化合物に対する貧溶媒を加えることにより発現する凝集体では、高効率なエネルギー移動が起こることを見出した。そこで、３８０〜５００ｎｍの波長領域にフォトルミネセンスの発光ピークを有する青色発光性共役高分子化合物と、上記青色発光性共役高分子化合物の発光波長と部分的に重なる吸収波長を有する緑色発光性共役高分子化合物と、上記緑色発光性共役高分子化合物の発光波長と部分的に重なる吸収波長を有する赤色発光性共役高分子化合物とを含む共役高分子化合物混合溶液に、上記青色発光性共役高分子化合物、上記緑色発光性共役高分子化合物及び上記赤色発光性共役高分子化合物に対する貧溶媒を添加したところ、白色発光性の凝集体が得られることを見出した。そして、かかる凝集体を蛍光顕微鏡により観察した結果、３種類の発光性共役高分子化合物が別々に発光しているのではなく、１つの凝集体系から発光していることが判った。また、得られた凝集体のフォトルミネセンス（ＰＬ）スペクトルから、可視域の全波長をカバーするように青、緑及び赤を発光させることができたことを確認した。
【００４３】
本発明にかかる白色発光性共役高分子複合材料は、上記共役高分子化合物混合溶液に、上記青色発光性共役高分子化合物、上記緑色発光性共役高分子化合物及び上記赤色発光性共役高分子化合物に対する貧溶媒を添加して得られる凝集体を含む。本発明に係る白色発光性共役高分子複合材料における白色発光は以下に示す機構により起こっていると考えられる。
【００４４】
図１は、本発明で用いられる青色発光性共役高分子化合物、緑色発光性共役高分子化合物及び赤色発光性共役高分子化合物の一例の紫外可視吸収スペクトルとフォトルミネセンス（ＰＬ）スペクトルとを示す図である。なお、図１に示されるＰＦ８は青色発光性共役高分子化合物の一例、Ｆ８Ｔ２は緑色発光性共役高分子化合物の一例、ＭＥＨ−ＰＰＶは赤色発光性共役高分子化合物の一例である。また図１中、太線の実線は青色発光性共役高分子化合物の紫外可視吸収スペクトルを、細線の実線は青色発光性共役高分子化合物のフォトルミネセンススペクトルを、太線の破線は緑色発光性共役高分子化合物の紫外可視吸収スペクトルを、細線の破線は緑色発光性共役高分子化合物のフォトルミネセンススペクトルを、太線の二点鎖線は赤色発光性共役高分子化合物の紫外可視吸収スペクトルを、細線の二点鎖線は赤色発光性共役高分子化合物のフォトルミネセンススペクトルを示す。
【００４５】
図１に示されるように、上記青色発光性共役高分子化合物の発光波長と緑色発光性共役高分子化合物の吸収波長は部分的に重なっており、上記緑色発光性共役高分子化合物の発光波長と赤色発光性共役高分子化合物の吸収波長とは部分的に重なっている。これにより、エネルギードナー（以下、本明細書において単にドナーと称することがある。）である青色発光性共役高分子化合物及び緑色発光性共役高分子化合物の発光波長と、エネルギーアクセプター（以下、本明細書において単にアクセプターと称することがある。）である、それぞれ緑色発光性共役高分子化合物及び赤色発光性共役高分子化合物の吸収波長とが重なるという、フェルスター型エネルギー移動の条件を満たしている。したがって、ドナーと、アクセプターとが、相互にフェルスターの有効半径内に存在する場合には、フェルスター型のエネルギー移動が起こる。なお、フェルスターの有効半径は、通常、１〜１０ｎｍである。
【００４６】
なお、本発明では、青色発光性共役高分子化合物の発光波長と赤色発光性共役高分子化合物の吸収波長も部分的に重なっていてもよい。かかる場合は、青色発光性共役高分子化合物と、赤色発光性共役高分子化合物との関係では、青色発光性共役高分子化合物はフェルスター型のエネルギー移動のドナー、赤色発光性共役高分子化合物がアクセプターとなる。
【００４７】
したがって、エネルギードナーである青色発光性共役高分子化合物のフォトルミネセンスの発光ピークが３８０〜５００ｎｍの波長領域にある場合には、エネルギーアクセプターである緑色発光性共役高分子化合物の紫外可視吸収波長は３６０〜５２０ｎｍであることが好ましい。同様に、エネルギードナーである青色発光性共役高分子化合物及び／又は緑色発光性共役高分子化合物のフォトルミネセンスの発光ピークが３８０〜６００ｎｍの波長領域にある場合には、エネルギーアクセプターである赤色発光性共役高分子化合物の紫外可視吸収波長は３７０〜６１０ｎｍであることが好ましい。
【００４８】
本発明に係る白色発光性共役高分子複合材料では、上記共役高分子化合物混合溶液に、上記青色発光性共役高分子化合物、上記緑色発光性共役高分子化合物及び上記赤色発光性共役高分子化合物に対する貧溶媒を添加することにより凝集体が得られる。かかる凝集体では、巨視的には各共役高分子化合物の相分離は起こらず、相溶性が良い。これにより、フェルスター型のエネルギー移動のドナーとアクセプターとがフェルスターの有効半径内に存在するという条件が満たされエネルギー移動が起こる。それゆえ、高効率なエネルギー移動を起こしやすくなると考えられる。
【００４９】
また、本発明に係る白色発光性共役高分子複合材料では、ドナーの発光波長と、アクセプターの吸収波長とが、完全には重ならないように、厳密に部分的に重なるようにすることにより、部分的なフェルスター型エネルギー移動を起こさせる。すなわち、ドナーである青色発光性共役高分子化合物の吸収波長、より好ましくは吸収極大波長で、本発明に係る白色発光性共役高分子複合材料を励起すると青色発光が起こる。このとき、ドナーの発光波長と、アクセプターの吸収波長とが、完全に重ならないことにより、青色発光を残しながら、青色発光のエネルギーをアクセプターが吸収して、緑色及び赤色の発光が起こる。
これにより青色、緑色及び赤色がバランスよく発光して白色発光が実現されると考えられる。
【００５０】
本発明に係る白色発光性共役高分子複合材料では、上記青色発光性共役高分子化合物、上記緑色発光性共役高分子化合物及び上記赤色発光性共役高分子化合物はホモポリマーであることがより好ましい。これにより、共重合体を用いる場合のように、製造ロットごとに構造が異なることによる、相分離構造の制御が困難であるという問題がないため好ましい。
【００５１】
また、本発明に係る白色発光性共役高分子複合材料では、白色発光性高分子の蛍光量子収率が５０％以上である高量子収率の白色発光性共役高分子複合材料を実現することができる。なお、本発明において蛍光量子収率とは発光体に対して光を照射した際に、発光体がその光エネルギーを何％吸収して何％の蛍光を放出しているかを示した値をいう。
【００５２】
＜青色発光性共役高分子化合物＞
本発明で用いられる青色発光性共役高分子化合物は、上述したように、エネルギー移動のドナーとなるものであり、青色発光性であれば特に限定されるものではない。本発明で用いられる青色発光性共役高分子化合物は、好ましくは３８０〜５００ｎｍの波長領域、より好ましくは、４１０〜４８０ｎｍの波長領域にフォトルミネセンスの発光ピークを有するものである。さらに好ましくは、本発明で用いられる青色発光性共役高分子化合物は、フォトルミネセンスの発光波長が、３８０〜５００ｎｍの波長領域、特に好ましくは４１０〜４８０ｎｍの波長領域に含まれるものである。
【００５３】
なお、本発明において、共役高分子化合物とは、紫外、可視または近赤外域のいずれかに吸収および発光を示す高分子化合物をいう。
【００５４】
また、本発明で用いられる青色発光性共役高分子化合物は、３８０〜５００ｎｍの波長領域にフォトルミネセンスの発光ピークを有するものであれば、励起は如何なる方法で行ってもよいが、例えば、３５０〜４３０ｎｍの光によって励起されうる。
【００５５】
上記青色発光性共役高分子化合物としては、特に限定されるものではないが、例えばポリフルオレン系化合物、ポリカルバゾール等を好適に用いることができる。
【００５６】
上記青色発光性共役高分子化合物のより具体的な一例としては、例えば、下記一般式（１）
【００５７】
【化４】
2011153269.tif 000005
【００５８】
で表される構造を有するポリフルオレン系化合物を挙げることができる。一般式（１）中、Ｒ１及びＲ２はそれぞれ独立して、炭素数４〜１８のアルキル基を示し、ｎは１０〜１０００の整数を示す。
【００５９】
Ｒ１及びＲ２としては、炭素数４〜１８のアルキル基であれば特に限定されるものではなく、直鎖状であっても、分岐状であってもよい。
【００６０】
Ｒ１及びＲ２としては、より具体的には、例えば、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基等を挙げることができる。
【００６１】
＜緑色発光性共役高分子化合物＞
本発明で用いられる緑色発光性共役高分子化合物は、上述したように、上記青色発光性共役高分子化合物に対してエネルギー移動のアクセプターとなるものであり、上記青色発光性共役高分子化合物の発光波長と部分的に重なる吸収波長を有するものであれば特に限定されるものではない。
【００６２】
なお、本発明において部分的に重なるとは、励起エネルギーのドナーである発光帯のプロファイルと、励起エネルギーのアクセプターである吸収帯のプロファイルの部分一致として定義される。本発明で用いられる緑色発光性共役高分子化合物の吸収波長が、上記青色発光性共役高分子化合物の発光波長と完全に重ならないで、部分的に重なるようにすることにより、部分的なフェルスター型エネルギー移動を起こさせることができる。
【００６３】
上記緑色発光性共役高分子化合物の吸収波長は、青色発光性共役高分子化合物のフォトルミネセンスの発光波長の範囲の全部と重ならないことが好ましく、３６０〜５２０ｎｍの波長領域に含まれることがより好ましい。
【００６４】
これにより、上記緑色発光性共役高分子化合物は上記青色発光性共役高分子化合物の青色発光のエネルギーを吸収して、緑色の発光が起こる。
【００６５】
また、上記緑色発光性共役高分子化合物は、好ましくは４７０〜６００ｎｍの波長領域、より好ましくは、４９０〜５６０ｎｍの波長領域にフォトルミネセンスの発光ピークを有するものである。さらに好ましくは、本発明で用いられる緑色発光性共役高分子化合物は、フォトルミネセンスの発光波長が、４７０〜６００ｎｍの波長領域、特に好ましくは４９０〜５６０ｎｍの波長領域に含まれるものである。
【００６６】
また、上記緑色発光性共役高分子化合物は、４７０〜６００ｎｍの波長領域にフォトルミネセンスの発光ピークを有し、かつ吸収波長が３６０〜５２０ｎｍであることが好ましい。これにより、青色発光性共役高分子化合物からの部分的なフェルスター型エネルギー移動を受けることができ、かつバランスのよい白色発光を実現することができる。
【００６７】
上記緑色発光性共役高分子化合物としては、特に限定されるものではないが、例えばポリフルオレンチオフェン系化合物等を好適に用いることができる。
【００６８】
上記緑色発光性共役高分子化合物のより具体的な一例としては、例えば、下記一般式（２）
【００６９】
【化５】
2011153269.tif 000006
【００７０】
で表される構造を有するポリフルオレンチオフェン系化合物を挙げることができる。一般式（２）中、Ｒ３及びＲ４はそれぞれ独立して、炭素数４〜１８のアルキル基を示し、ｎは１０〜１０００の整数を示す。
【００７１】
Ｒ３及びＲ４としては、炭素数４〜１８のアルキル基であれば特に限定されるものではなく、直鎖状であっても、分岐状であってもよい。
【００７２】
Ｒ３及びＲ４としては、より具体的には、例えば、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基等を挙げることができる。
【００７３】
＜赤色発光性共役高分子化合物＞
本発明で用いられる赤色発光性共役高分子化合物は、上述したように、エネルギー移動のアクセプターとなるものであり、上記緑色発光性共役高分子化合物の発光波長と部分的に重なる吸収波長を有するものであれば特に限定されるものではない。さらに、上述したように、本発明で用いられる赤色発光性共役高分子化合物は、上記青色発光性共役高分子化合物の発光波長とも部分的に重なる吸収波長を有していてもよい。
【００７４】
上記赤色発光性共役高分子化合物の吸収波長は、緑色発光性共役高分子化合物、又は青色発光性共役高分子化合物と緑色発光性共役高分子化合物との両方のフォトルミネセンスの発光波長の範囲の全部と重ならないことが好ましく、３７０〜６１０ｎｍの範囲に含まれることがより好ましい。これにより、上記赤色発光性共役高分子化合物は上記緑又は青色発光性共役高分子化合物の発光のエネルギーを吸収して、赤色の発光が起こる。
【００７５】
また、上記赤色発光性共役高分子化合物は、好ましくは５２０〜７５０ｎｍの波長領域、より好ましくは、５４０〜７２０ｎｍの波長領域にフォトルミネセンスの発光ピークを有するものである。さらに好ましくは、本発明で用いられる赤色発光性共役高分子化合物は、フォトルミネセンスの発光波長が、５２０〜７５０ｎｍの波長領域、特に好ましくは５４０〜７２０ｎｍの波長領域に含まれるものである。
【００７６】
また、上記赤色発光性共役高分子化合物は、５２０〜７５０ｎｍの波長領域にフォトルミネセンスの発光ピークを有し、かつ吸収波長が３７０〜６１０ｎｍであることが好ましい。これにより、青及び／又は緑色発光性共役高分子化合物からの部分的なフェルスター型エネルギー移動を受けることができ、かつバランスのよい白色発光を実現することができる。
上記赤色発光性共役高分子化合物としては、特に限定されるものではないが、例えばポリフェニレンビニレン系化合物、ポリチオフェン等を好適に用いることができる。
【００７７】
上記赤色発光性共役高分子化合物のより具体的な一例としては、例えば、下記一般式（３）
【００７８】
【化６】
2011153269.tif 000007
【００７９】
で表される構造を有するポリフェニレンビニレン系化合物を挙げることができる。一般式（３）中、Ｒ５及びＲ６はそれぞれ独立して、炭素数１〜１８のアルキル基を示し、ｎは１０〜１０００の整数を示す。
【００８０】
Ｒ５及びＲ６としては、炭素数１〜１８のアルキル基であれば特に限定されるものではなく、直鎖状であっても、分岐状であってもよい。例えば、メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基等を挙げることができる。
【００８１】
また、Ｒ５とＲ６とは、対称すなわち同一であってもよいし、非対称すなわち相違していてもよい。中でも、Ｒ５とＲ６とは、非対称であることがより好ましい。これにより、青色及び緑色発光性共役高分子化合物との相溶性が向上するため好ましい。Ｒ５とＲ６とが非対称であることにより相溶性が向上する理由は明らかではないが、以下の理由が考えられる。すなわち、異種ポリマーの混合では必ず相分離は起こる。しかし対称置換基だと結晶性が向上し、融点上昇、ガラス転移温度の上昇を招き、結果的に相分離の程度は強くなる。それゆえ、非対称置換基の場合に相溶性が増すと考えられる。
【００８２】
Ｒ５とＲ６とが、非対称である場合には、例えば、Ｒ５は炭素数１、２、３、４、５又は６のアルキル基であり、Ｒ６は炭素数４〜１８のアルキル基である。また、Ｒ６が炭素数１、２、３、４、５又は６のアルキル基であり、Ｒ５が炭素数４〜１８のアルキル基であってもよい。
【００８３】
また、Ｒ５とＲ６とは、分岐状のアルキル基であることがより好ましい。これにより、青色及び緑色発光性共役高分子化合物との相溶性が向上するため好ましい。
【００８４】
上記分岐状のアルキル基としても特に限定されるものではなく、例えば、メチル基、エチル基、プロピル基、ブチル基、ペンチル基、ヘプチル基、またはこれらの組み合わせを、分岐鎖として１個以上有する炭素数２〜１７のアルキル基を挙げることができる。
【００８５】
＜共役高分子化合物混合溶液＞
上記青色発光性共役高分子化合物、上記緑色発光性共役高分子化合物及び上記赤色発光性共役高分子化合物を含む共役高分子化合物混合溶液は、上記青色発光性共役高分子化合物、上記緑色発光性共役高分子化合物及び上記赤色発光性共役高分子化合物をこれらに対する良溶媒に溶解した溶液であればよい。かかる共役高分子化合物混合溶液は、例えば、上記青色発光性共役高分子化合物、上記緑色発光性共役高分子化合物及び上記赤色発光性共役高分子化合物をそれぞれ良溶媒に溶解した溶液を調製し、これらの各溶液を混合することによって調製することができる。各溶液を混合するために添加する順序は特に限定されるものではなく、どのような順であってもよい。
【００８６】
また、上記青色発光性共役高分子化合物、上記緑色発光性共役高分子化合物及び上記赤色発光性共役高分子化合物をそれぞれ良溶媒に溶解した溶液中における各共役高分子化合物の濃度は特に限定されるものではないが、例えば、２×１０−４〜５×１０−７Ｍである。なお、ここで、単位「Ｍ」は、溶液１Ｌ中に含まれるポリマーの繰返し単位で規格化したモル濃度を意味する。）
また、共役高分子化合物混合溶液中の上記青色発光性共役高分子化合物の濃度は１０−３〜１０−５Ｍであることが好ましい。
【００８７】
また、共役高分子化合物混合溶液中の上記緑色発光性共役高分子化合物の濃度は１０−３〜１０−５Ｍであることが好ましい。
【００８８】
また、共役高分子化合物混合溶液中の上記赤色発光性共役高分子化合物の濃度は１０−５〜１０−７Ｍであることが好ましい。
【００８９】
ここで、上記良溶媒とは、上記青色発光性共役高分子化合物、上記緑色発光性共役高分子化合物及び上記赤色発光性共役高分子化合物と、−１０〜５０℃において、無制限に混合する溶媒であれば特に限定されるものではない。
【００９０】
上記良溶媒は、用いる共役高分子化合物に応じて適宜選択すればよいが、例えば、クロロホルム、テトラヒドロフラン、トルエン、キシレン等を挙げることができる。
【００９１】
また、上記共役高分子化合物混合溶液中に含まれる青色発光性共役高分子化合物、緑色発光性共役高分子化合物、赤色発光性共役高分子化合物の割合は、上記青色発光性共役高分子化合物に対する上記緑色発光性共役高分子化合物の割合が、好ましくは１〜１２０モル％、より好ましくは５〜１００モル％、さらに好ましくは１０〜１００モル％であり、上記青色発光性共役高分子化合物に対する上記赤色発光性共役高分子化合物の割合が、０．０００３〜１モル％、より好ましくは０．０１〜１モル％、さらに好ましくは０．０１〜０．１モル％である。なお、ここで、単位「モル％」は、ポリマーの繰返し単位で規格化したモル比率を意味する。
【００９２】
＜白色発光性共役高分子複合材料＞
本発明に係る白色発光性共役高分子複合材料は、上記共役高分子化合物混合溶液に、上記青色発光性共役高分子化合物、上記緑色発光性共役高分子化合物及び上記赤色発光性共役高分子化合物に対する貧溶媒を添加して得られる凝集体を含んでいるものである。
【００９３】
ここで、上記青色発光性共役高分子化合物、上記緑色発光性共役高分子化合物及び上記赤色発光性共役高分子化合物に対する貧溶媒とは、溶質を溶かす能力はあるが、溶解度に限界がある溶媒であれば特に限定されるものではない。
【００９４】
上記貧溶媒は、用いる共役高分子化合物に応じて適宜選択すればよいが、例えば、メタノール、エタノール、イソプロパノール等を用いることができる。
【００９５】
上記共役高分子化合物混合溶液に、貧溶媒を添加すると、上記共役高分子化合物混合溶液に溶解していた上記青色発光性共役高分子化合物、上記緑色発光性共役高分子化合物及び上記赤色発光性共役高分子化合物が凝集して凝集体が得られる。このとき、上記共役高分子化合物混合溶液に添加する貧溶媒の量も特に限定されるものではないが、上記共役高分子化合物混合溶液に対して、５０〜２５０体積％であることがより好ましく、６０〜２３０体積％であることがさらに好ましい。
【００９６】
本発明に係る白色発光性共役高分子複合材料は、得られた上記凝集体を含むものであればよい。したがって、上記凝集体その物であってもよいし、上記凝集体の乾燥物であってもよいし、他の成分を含んでいてもよい。
【００９７】
本発明に係る白色発光性共役高分子複合材料に、白色発光を起こさせるためには、例えば、白色発光性共役高分子複合材料を、上記青色発光性共役高分子化合物の吸収波長である３５０〜４３０ｎｍの光によって励起すればよい。なお、本発明の白色発光性共役高分子複合材料は、電圧を印加することによっても、白色発光を発現させることができると考えられる。
【００９８】
（ＩＩ）白色発光性共役高分子複合材料の製造方法
また、本発明にかかる白色発光性共役高分子複合材料の製造方法は、３８０〜５００ｎｍの波長領域にフォトルミネセンスの発光ピークを有する青色発光性共役高分子化合物と、上記青色発光性共役高分子化合物の発光波長と部分的に重なる吸収波長を有する緑色発光性共役高分子化合物と、上記緑色発光性共役高分子化合物の発光波長と部分的に重なる吸収波長を有する赤色発光性共役高分子化合物と、を含む共役高分子化合物混合溶液を調製する、混合溶液調製工程と、当該共役高分子化合物混合溶液に貧溶媒を添加して白色発光性共役高分子複合材料を、凝集体として得る貧溶媒添加工程とを含んでいる。
【００９９】
ここで、上記混合溶液調製工程、及び、貧溶媒添加工程については、上記（Ｉ）で説明したとおりであるのでここでは説明を省略する。
【０１００】
また、上記貧溶媒添加工程においては、貧溶媒を添加した後攪拌を行ってもよい。攪拌を行う時間は特に限定されるものではなく、０秒〜１０分程度である。
【０１０１】
本発明にかかる白色発光性共役高分子複合材料の製造方法を用いれば、青色発光性共役高分子化合物、緑色発光性共役高分子化合物及び赤色発光性共役高分子化合物の割合や溶媒組成を変化させることにより、白色発光の色調を容易に制御することができる。
【実施例】
【０１０２】
以下、実施例及び比較例により本発明を具体的に説明するが、本発明はこれに限定されるものではない。
【０１０３】
〔青色発光性共役高分子化合物溶液の調製〕
青色発光性共役高分子化合物として、ポリ（９,９−ｎ−ジオクチル−２,７−フルオレン）（ＰＦ８、Aldrich社製、Ｍｗ：74000、Ｍｗ／Ｍｎ：4.4）３．８８ｍｇを秤量し、サンプル管に入れた。秤量したＰＦ８を、クロロホルム スペクトロゾール（登録商標）（同仁化学研究所製）１０ｍＬに溶解し、１．０×１０−３Ｍのストック溶液を調製した。当該ストック溶液に、クロロホルム スペクトロゾール（登録商標）を加えることで希釈し、目的の濃度の青色発光性共役高分子化合物溶液とした。
【０１０４】
〔緑色発光性共役高分子化合物溶液の調製〕
緑色発光性共役高分子化合物として、ポリ[(９,９−ジオクチルフルオレニル−２,７−ジイル)−コ−ビチオフェン]（Ｆ８Ｔ２、Aldrich社製、Ｍｗ：23000、Ｍｗ／Ｍｎ：2.5、蛍光量子収率φ＝89％）５．５２ｇを秤量し、サンプル管に入れた。秤量したＦ８Ｔ２を、クロロホルム スペクトロゾール（登録商標）（同仁化学研究所製）１０ｍＬに溶解し、１．０×１０−３Ｍのストック溶液を調製した。当該ストック溶液に、クロロホルム スペクトロゾール（登録商標）を加えることで希釈し、目的の濃度の緑色発光性共役高分子化合物溶液とした。
【０１０５】
〔赤色発光性共役高分子化合物溶液の調製〕
赤色発光性共役高分子化合物として、ポリ[２−メトキシ−５−（２−エチルヘキシロキシ）−１,４−フェニレンビニレン]（ＭＥＨ−ＰＰＶ、Aldrich社製、Ｍｗ：304000、Ｍｗ／Ｍｎ：4.5）２．６０ｇを秤量し、サンプル管に入れた。秤量したＭＥＨ−ＰＰＶを、クロロホルム スペクトロゾール（登録商標）（同仁化学研究所製）１０ｍＬに溶解して１．０×１０−３Ｍのストック溶液を調製した。当該ストック溶液に、クロロホルム スペクトロゾール（登録商標）を加えることで希釈し、目的の濃度の赤色発光性共役高分子化合物溶液とした。
【０１０６】
〔実施例１〕
１０ｍｍ×１０ｍｍ角セル内で、１．０×１０−４Ｍの上記緑色発光性共役高分子化合物溶液（Ｆ８Ｔ２溶液）０．９ｍＬに、５．０×１０−６Ｍの上記赤色発光性共役高分子化合物溶液（ＭＥＨ−ＰＰＶ溶液）２０μＬ、及び、２．０×１０−４Ｍの上記青色発光性共役高分子化合物溶液０．９ｍＬを加えて共役高分子化合物混合溶液を調製した。
【０１０７】
この共役高分子化合物混合溶液に、貧溶媒であるメタノール スペクトロゾール（登録商標）（同仁化学研究所製）１．２ｍＬを加え、スターラーを用いて５分間撹拌することにより凝集体を得た。凝集体が発現した後、凝集体を含むセル内の液をスターラーで３０秒間攪拌し、凝集体を均一に拡散させて各種光学測定を行った。得られた凝集体から、３６５ｎｍ付近の励起光により白色発光が観察された。また、得られた凝集体においては巨視的には相分離は確認されなかった。
【０１０８】
得られた凝集体のフォトルミネセンス（ＰＬ）スペクトルを図３に示す。３種類の共役高分子化合物を良溶媒であるクロロホルム中で混和させ、さらに貧溶媒であるメタノールで凝集体を発現させ、ポリマー鎖間を近接させることで、共役高分子化合物間のエネルギー移動が効率よく起こり、可視域の全波長をカバーするように青、緑及び赤を発光させることができたことが判る。結果として白色発光性共役高分子複合材料が簡単に構築できた。
【０１０９】
また、得られた凝集体の蛍光顕微鏡による観察結果を図４に示す。蛍光顕微鏡観察により得られた凝集体は３種類の共役高分子化合物が別々に発光しているのではなく、１つの凝集体系から発光していることが判る。
【０１１０】
また、得られた凝集体の蛍光スペクトルを図５に示す。図５より、単一凝集体からの部分的エネルギー移動の結果、可視域の全波長をカバーするように青、緑及び赤を発光させることができたことが判る。
【０１１１】
なお、各実施例において用いた各共役高分子化合物溶液の濃度及び量並びに添加した貧溶媒の量を下表１に示す。
【０１１２】
【表１】
2011153269.tif 000008
【０１１３】
〔比較例１〕
１０ｍｍ×１０ｍｍ角セル内で、１．０×１０−４Ｍの上記緑色発光性共役高分子化合物溶液（Ｆ８Ｔ２溶液）０．９ｍＬに、２．１ｍＬのメタノール スペクトロゾール（登録商標）（同仁化学研究所製）を加え、スターラーを用いて５分間撹拌して凝集体を得た。
【０１１４】
１０ｍｍ×１０ｍｍ角セル内で、５．０×１０−６Ｍの上記赤色発光性共役高分子化合物溶液（ＭＥＨ−ＰＰＶ溶液）２０μＬに、２．９ｍＬのメタノール スペクトロゾール（登録商標）（同仁化学研究所製）を加え、スターラーを用いて５分間撹拌して凝集体を得た。
【０１１５】
１０ｍｍ×１０ｍｍ角セル内で、２．０×１０−４Ｍの上記青色発光性共役高分子化合物溶液０．９ｍＬに、２．１ｍＬのメタノール スペクトロゾール（登録商標）（同仁化学研究所製）を加え、スターラーを用いて５分間撹拌して凝集体を得た。
【０１１６】
凝集体を含む各発光性共役高分子化合物溶液を混合し、スターラーを用いて５分間攪拌し、蛍光顕微鏡観察を行ったが白色発光は観察されなかった。
【０１１７】
〔実施例２〕
２．０×１０−５の上記緑色発光性共役高分子化合物溶液（Ｆ８Ｔ２溶液）０．９ｍＬに、５．０×１０−６Ｍの上記赤色発光性共役高分子化合物溶液（ＭＥＨ−ＰＰＶ溶液）２０μＬ、及び、２．０×１０−５Ｍの上記青色発光性共役高分子化合物溶液０．９ｍＬを加えた以外は実施例１と同様にして凝集体を得た。得られた凝集体から白色発光が観察された。また、得られた凝集体においては巨視的には相分離は確認されなかった。
【０１１８】
〔実施例３〕
２．０×１０−４Ｍの上記緑色発光性共役高分子化合物溶液（Ｆ８Ｔ２溶液）０．９ｍＬに、５．０×１０−５Ｍの上記赤色発光性共役高分子化合物溶液（ＭＥＨ−ＰＰＶ溶液）２０μＬ、及び、２．０×１０−４Ｍの上記青色発光性共役高分子化合物溶液１．３ｍＬを加えた以外は実施例１と同様にして凝集体を得た。得られた凝集体から白色発光が観察された。また、得られた凝集体においては巨視的には相分離は確認されなかった。
【０１１９】
〔実施例４〕
２．０×１０−５Ｍの上記緑色発光性共役高分子化合物溶液（Ｆ８Ｔ２溶液）０．３ｍＬに、５．０×１０−７Ｍの上記赤色発光性共役高分子化合物溶液（ＭＥＨ−ＰＰＶ溶液）０．１ｍＬ、及び、１．０×１０−４Ｍの上記青色発光性共役高分子化合物溶液０．８ｍＬを加え、貧溶媒であるメタノール スペクトロゾール（登録商標）（同仁化学研究所製）の添加量を１．７ｍＬとした以外は実施例１と同様にして凝集体を得た。得られた凝集体から白色発光が観察された。また、得られた凝集体においては巨視的には相分離は確認されなかった。
【０１２０】
〔実施例５〕
２．０×１０−５Ｍの上記緑色発光性共役高分子化合物溶液（Ｆ８Ｔ２溶液）０．３ｍＬに、５．０×１０−７Ｍの上記赤色発光性共役高分子化合物溶液（ＭＥＨ−ＰＰＶ溶液）０．１５ｍＬ、及び、１．０×１０−４Ｍの上記青色発光性共役高分子化合物溶液０．９ｍＬを加え、貧溶媒であるメタノール スペクトロゾール（登録商標）（同仁化学研究所製）の添加量を１．７ｍＬとした以外は実施例１と同様にして凝集体を得た。得られた凝集体から白色発光が観察された。また、得られた凝集体においては巨視的には相分離は確認されなかった。
【０１２１】
〔実施例６〕
２．０×１０−５Ｍの上記緑色発光性共役高分子化合物溶液（Ｆ８Ｔ２溶液）０．３ｍＬに、５．０×１０−７Ｍの上記赤色発光性共役高分子化合物溶液（ＭＥＨ−ＰＰＶ溶液）２０μＬ、及び、１．０×１０−４Ｍの上記青色発光性共役高分子化合物溶液０．６ｍＬを加え、貧溶媒であるメタノール スペクトロゾール（登録商標）（同仁化学研究所製）の添加量を１．８ｍＬとした以外は実施例１と同様にして凝集体を得た。得られた凝集体から白色発光が観察された。また、得られた凝集体においては巨視的には相分離は確認されなかった。
【０１２２】
〔実施例７〕
２．０×１０−５Ｍの上記緑色発光性共役高分子化合物溶液（Ｆ８Ｔ２溶液）０．６ｍＬに、５．０×１０−５Ｍの上記赤色発光性共役高分子化合物溶液（ＭＥＨ−ＰＰＶ溶液）２０μＬ、及び、２．０×１０−４Ｍの上記青色発光性共役高分子化合物溶液０．９ｍＬを加え、貧溶媒であるメタノール スペクトロゾール（登録商標）（同仁化学研究所製）の添加量を１．８ｍＬとした以外は実施例１と同様にして凝集体を得た。得られた凝集体から白色発光が観察された。また、得られた凝集体においては巨視的には相分離は確認されなかった。
【０１２３】
〔実施例８〕
２．０×１０−５Ｍの上記緑色発光性共役高分子化合物溶液（Ｆ８Ｔ２溶液）０．６ｍＬに、５．０×１０−７Ｍの上記赤色発光性共役高分子化合物溶液（ＭＥＨ−ＰＰＶ溶液）２０μＬ、及び、１．０×１０−４Ｍの上記青色発光性共役高分子化合物溶液０．５ｍＬを加え、貧溶媒であるメタノール スペクトロゾール（登録商標）（同仁化学研究所製）の添加量を１．９ｍＬとした以外は実施例１と同様にして凝集体を得た。得られた凝集体から白色発光が観察された。また、得られた凝集体においては巨視的には相分離は確認されなかった。
【０１２４】
〔実施例９〕
２．０×１０−５Ｍの上記緑色発光性共役高分子化合物溶液（Ｆ８Ｔ２溶液）０．３ｍＬに、５．０×１０−７Ｍの上記赤色発光性共役高分子化合物溶液（ＭＥＨ−ＰＰＶ溶液）２０μＬ、及び、１．０×１０−４Ｍの上記青色発光性共役高分子化合物溶液０．６ｍＬを加え、貧溶媒であるメタノール スペクトロゾール（登録商標）（同仁化学研究所製）の添加量を２．１ｍＬとした以外は実施例１と同様にして凝集体を得た。得られた凝集体から白色発光が観察された。また、得られた凝集体においては巨視的には相分離は確認されなかった。
【０１２５】
実施例１−９では得られた凝集体からいずれも白色発光が観察された。また、各共役高分子化合物溶液の濃度及び量並びに添加した貧溶媒の量を変化させることにより、色調制御及び相対発光強度を制御することができることが判った。
【産業上の利用可能性】
【０１２６】
本発明にかかる白色発光性共役高分子複合材料及びその製造方法を用いれば、液晶ディスプレイ、フルカラーディスプレイのバックライト、照明装置、大画面フラットパネルディスプレイ等に利用できる白色発光性材料を、入手容易で安価な発光性高分子化合物から、簡便に構築できるとともに、色調制御が容易で、相溶性が良い白色発光性材料を実現することができる。
【０１２７】
それゆえ、本発明は、白色発光性材料の製造を行う化学工業において利用可能であるのみならず、さらにはこれを利用する液晶ディスプレイ、フルカラーディスプレイのバックライト、照明装置、大画面フラットパネルディスプレイ等を製造する工業においても利用可能であり、しかも非常に有用であると考えられる。
【図１】
2011153269.tif 000012
【図２】
2011153269.tif 000013
【図３】
2011153269.tif 000014
【図５】
2011153269.tif 000015
【図４】
2011153269.tif 000016